(57)【要約】【課題】  生産性が高くかつ高温での封止性に優れた非水電解質電池とその製造方法とを提供する。【解決手段】  本発明の非水電解質電池は、外装缶と、封口板と、前記外装缶と前記封口板との間に配置されたガスケットとを有する電池容器内に、正極、負極、セパレータおよび非水電解質が収容されてなり、前記ガスケットが、架橋型ポリフェニレンスルフィド樹脂組成物で構成されており、前記樹脂組成物のＬ＊ａ＊ｂ＊色空間における明度Ｌ＊の値が７４以下であるか、または樹脂組成物のＬ＊ａ＊ｂ＊色空間における明度Ｌ＊の値が、前記セパレータのＬ＊ａ＊ｂ＊色空間における明度Ｌ＊の値よりも１２以上低い値であることを特徴とするものである。【選択図】  図１
2020198232.tif 000002
【特許請求の範囲】
【請求項１】
外装缶と、封口板と、前記外装缶と前記封口板との間に配置されたガスケットとを有する電池容器内に、正極、負極、セパレータおよび非水電解質が収容されてなる非水電解質電池であって、
前記ガスケットが、架橋型ポリフェニレンスルフィド樹脂組成物で構成されており、
前記樹脂組成物のＬ＊ａ＊ｂ＊色空間における明度Ｌ＊の値が、７４以下であることを特徴とする非水電解質電池。
【請求項２】
前記樹脂組成物のＬ＊ａ＊ｂ＊色空間における明度Ｌ＊の値が、７０以下である請求項１に記載の非水電解質電池。
【請求項３】
外装缶と、封口板と、前記外装缶と前記封口板との間に配置されたガスケットとを有する電池容器内に、正極、負極、セパレータおよび非水電解質が収容されてなる非水電解質電池であって、
前記ガスケットが、架橋型ポリフェニレンスルフィド樹脂組成物で構成されており、
前記樹脂組成物のＬ＊ａ＊ｂ＊色空間における明度Ｌ＊の値が、前記セパレータのＬ＊ａ＊ｂ＊色空間における明度Ｌ＊の値よりも１２以上低い値であることを特徴とする非水電解質電池。
【請求項４】
前記樹脂組成物のＬ＊ａ＊ｂ＊色空間における明度Ｌ＊の値が、前記セパレータのＬ＊ａ＊ｂ＊色空間における明度Ｌ＊の値よりも２０以上低い値である請求項３に記載の非水電解質電池。
【請求項５】
前記樹脂組成物が、ポリオレフィン系エラストマーを含有する請求項１〜４のいずれかに記載の非水電解質電池。
【請求項６】
前記セパレータが、ポリオレフィンで構成されている請求項１〜５のいずれかに記載の非水電解質電池。
【請求項７】
前記ガスケットの平均表面粗さＲａが５μｍ以下である請求項１〜６のいずれかに記載の非水電解質電池。
【請求項８】
外装缶と、封口板と、前記外装缶と前記封口板との間に配置されたガスケットとを有する電池容器内に、正極、負極、セパレータおよび非水電解質が収容されてなる非水電解質電池を製造する方法であって、
Ｌ＊ａ＊ｂ＊色空間における明度Ｌ＊の値が７４以下の架橋型ポリフェニレンスルフィド樹脂組成物で構成した前記ガスケットを使用することを特徴とする非水電解質電池の製造方法。
【請求項９】
外装缶と、封口板と、前記外装缶と前記封口板との間に配置されたガスケットとを有する電池容器内に、正極、負極、セパレータおよび非水電解質が収容されてなる非水電解質電池を製造する方法であって、
Ｌ＊ａ＊ｂ＊色空間における明度Ｌ＊の値が、前記セパレータのＬ＊ａ＊ｂ＊色空間における明度Ｌ＊の値よりも１２以上低い架橋型ポリフェニレンスルフィド樹脂組成物で構成した前記ガスケットを使用することを特徴とする非水電解質電池の製造方法。
【発明の詳細な説明】
【技術分野】
【０００１】
本発明は、生産性が高く高温での封止性に優れた非水電解液電池とその製造方法に関するものである。
【背景技術】
【０００２】
コイン形電池やボタン形電池と称される扁平形の電池容器を有する非水電解質電池は、高容量、高電圧などの特性を生かして、種々の用途に利用されている。そして、その適用分野の広がりと共に、扁平形の非水電解質電池には、各種の特性向上が求められている。
【０００３】
例えば、車両の走行中にタイヤがパンクして重大事故につながるケースが散見されるようになったことに鑑み、車両走行中の安全性を確保するために、タイヤ空気圧監視システム（Ｔｉｒｅ  Ｐｒｅｓｓｕｒｅ  Ｍｏｎｉｔｏｒｉｎｇ  Ｓｙｓｔｅｍ）を装着した車両が普及しつつある。前記システムの電源として、扁平形の非水電解質電池が利用されているが、高温多湿環境となるタイヤ内にシステムが設置されることから、その電源となる電池に対しても、長期間特性を維持することのできる封止性能が要求される。
【０００４】
前記要求を満たすために、特に耐熱用途に使用される扁平形電池のガスケットには、テトラフルオロエチレン−パーフルオロアルコキシエチレン共重合体などのフッ素樹脂、ポリフェニレンエーテル、ポリスルフォン、ポリアリレート、ポリエーテルスルフォン、ポリフェニレンサルファイド（ポリフェニレンスルフィド）、ポリエーテルエーテルケトンなどの、融点が２４０℃を超える耐熱樹脂を使用することが提案されている（特許文献１）。
【０００５】
前記樹脂を用いてガスケットを構成することにより、１００℃以上の高温雰囲気でも強度の低下が抑制されたガスケットとすることができるが、非水電解質電池においては、高温環境下での電池内への水分侵入を抑制する必要があり、ガスケットの素材には水分透過量の小さい樹脂組成物が望まれている（特許文献２）。
【０００６】
強度や耐熱性、耐湿性に優れ、前記のような要請に応え得る樹脂として、ポリフェニレンスルフィドが挙げられ、例えば、直鎖状のポリフェニレンスルフィドやこれにゴム成分を混合した樹脂組成物を扁平形電池のガスケットに適用することが具体的に検討されている（特許文献３および４）。
【先行技術文献】
【特許文献】
【０００７】
【特許文献１】特開２００５−２１６８６７号公報
【特許文献２】特開２００１−１２６６８４号公報
【特許文献３】特開平１０−９７８５２号公報
【特許文献４】特開２００８−１７７１９６号公報
【発明の概要】
【発明が解決しようとする課題】
【０００８】
ところで、直鎖状のポリフェニレンサルファイドは、Ｌ＊ａ＊ｂ＊色空間における明度Ｌ＊の値が高く一般に白っぽい色をしており、同じく白っぽい色をした樹脂多孔質膜を用いることの多いセパレータと、色味だけで区別することが難しい。このため、ガスケットが取り付けられた外装缶や封口板の中にセパレータを配置する工程において、目視や画像検査によりセパレータの位置ずれを検知しようとしても、時間がかかるか正しく判断することができず、セパレータが所定の位置からずれた不良品を排除し難くなるという問題を生じていた。
【０００９】
本発明は、前記事情に鑑みてなされたものであり、その目的は、生産性が高くかつ高温での封止性に優れた非水電解質電池とその製造方法とを提供することにある。
【課題を解決するための手段】
【００１０】
本発明の非水電解質電池の第１の態様は、外装缶と、封口板と、前記外装缶と前記封口板との間に配置されたガスケットとを有する電池容器内に、正極、負極、セパレータおよび非水電解質が収容されてなり、前記ガスケットが、架橋型ポリフェニレンスルフィド樹脂組成物で構成されており、前記樹脂組成物のＬ＊ａ＊ｂ＊色空間における明度Ｌ＊の値が、７４以下であることを特徴とするものである。
【００１１】
また、本発明の非水電解質電池の第２の態様は、外装缶と、封口板と、前記外装缶と前記封口板との間に配置されたガスケットとを有する電池容器内に、正極、負極、セパレータおよび非水電解質が収容されてなり、前記ガスケットが、架橋型ポリフェニレンスルフィド樹脂組成物で構成されており、前記樹脂組成物のＬ＊ａ＊ｂ＊色空間における明度Ｌ＊の値が、前記セパレータのＬ＊ａ＊ｂ＊色空間における明度Ｌ＊の値よりも１２以上低い値であることを特徴とするものである。
【００１２】
すなわち、外装缶と、封口板と、前記外装缶と前記封口板との間に配置されたガスケットとを有する電池容器内に、正極、負極、セパレータおよび非水電解質が収容されてなる非水電解質電池を製造するに際し、前記ガスケットを架橋型ポリフェニレンスルフィド樹脂組成物で構成することにより、直鎖状のポリフェニレンサルファイド樹脂組成物で構成されたガスケットよりも、Ｌ＊ａ＊ｂ＊色空間における明度Ｌ＊を低い値に調整しやすくなり、色素などを含有させなくても、明度Ｌ＊が７４以下のガスケットを得ることができる。
【００１３】
このため、ガスケットとセパレータの明度Ｌ＊の相対差を、例えば１２以上と大きくすることができ、目視や画像検査によるセパレータの位置ずれの検知が容易になる。
【発明の効果】
【００１４】
本発明によれば、生産性が高くかつ高温での封止性に優れた非水電解質電池とその製造方法とを提供することができる。
【図面の簡単な説明】
【００１５】
【図１】本発明の非水電解質電池の一例を模式的に表す縦断面図である。
【発明を実施するための形態】
【００１６】
図１に、本発明の非水電解質電池の一例を模式的に表す縦断面図を示す。図１に示す非水電解質電池は、正極２およびセパレータ４を内填した外装缶５の開口部に、負極３を内填した封口板６が、断面Ｌ字状で環状のガスケット７を介して嵌合しており、外装缶５の開口端部が内方に締め付けられ、これによりガスケット７が封口板６に当接することで、外装缶５の開口部が封口されて電池内部が密閉構造となっている。すなわち、図１に示す非水電解質電池１では、外装缶５、封口板６およびガスケット７からなり、一般にボタン形やコイン形と称される扁平形の電池容器内の空間（密閉空間）に、正極２、負極３およびセパレータ４を含む発電要素が装填されており、さらに非水電解質（図示しない）が収容されている。外装缶５および封口板６は、ステンレス鋼などの金属製であり、外装缶５は正極端子を兼ね、封口板６は負極端子を兼ねている。
【００１７】
本発明の非水電解質電池の第１の態様においては、外装缶と封口板との間に介在させるガスケットを、Ｌ＊ａ＊ｂ＊色空間における明度Ｌ＊の値が、７４以下、好ましくは７０以下の架橋型ポリフェニレンスルフィド樹脂組成物で構成する。
【００１８】
非水電解質電池のセパレータの素材としては、例えばポリオレフィンが一般に使用されているが、このようなセパレータは、Ｌ＊ａ＊ｂ＊色空間における明度Ｌ＊の値が、例えば８６以上である。そのため、前記の明度を有する架橋型ポリフェニレンスルフィド樹脂組成物で構成したガスケットであれば、目視や画像検査によって、ガスケットとセパレータとを容易に識別できる。よって、このようなガスケットを使用すれば、ガスケットが取り付けられた外装缶や封口板の中に汎用のセパレータを配置する際に、目視や画像検査によりセパレータの位置ずれを検知しやすくなるため、不良品を容易に排除でき、非水電解質電池の生産性を向上させることができる。
【００１９】
また、本発明の非水電解質電池の第２の態様においては、外装缶と封口板との間に介在させるガスケットを、Ｌ＊ａ＊ｂ＊色空間における明度Ｌ＊の値が、セパレータのＬ＊ａ＊ｂ＊色空間における明度Ｌ＊の値よりも１２以上、より好ましくは１６以上、特に好ましくは２０以上低い架橋型ポリフェニレンスルフィド樹脂組成物で構成する。
【００２０】
セパレータとの明度Ｌ＊の差が前記の値を満たす架橋型ポリフェニレンスルフィド樹脂組成物で構成したガスケットであれば、目視や画像検査によって、ガスケットとセパレータとを容易に識別できるため、ガスケットが取り付けられた外装缶や封口板の中にセパレータを配置する際に、目視や画像検査によりセパレータの位置ずれを正しく検知できることから、不良品を容易に排除でき、信頼性の高い非水電解質電池を製造することができる。
【００２１】
また、ガスケットを構成する架橋型ポリフェニレンスルフィド樹脂組成物の明度Ｌ＊の値をより低くすることにより、汎用のポリオレフィンセパレータよりも明度Ｌ＊が低いセパレータ（明度Ｌ＊の値が８５未満のセパレータ）を用いる場合であっても、ガスケットとセパレータの明度Ｌ＊の値に一定以上の差を設けることができ、目視や画像検査によりセパレータの位置ずれを容易に検知することができる。
【００２２】
従って、本発明の非水電解質電池の第２の態様においても、外装缶と封口板との間に介在させるガスケットを構成する架橋型ポリフェニレンスルフィド樹脂組成物は、Ｌ＊ａ＊ｂ＊色空間における明度Ｌ＊の値が、７４以下であることが好ましく、７０以下であることがより好ましい。
【００２３】
本明細書でいうＬ＊ａ＊ｂ＊色空間は、国際照明委員会（ＣＩＥ）により規格化された３つの座標により表れる表色系であり、明度Ｌ＊と、色度（ａ＊ｂ＊）により表され、Ｌ＊ａ＊ｂ＊の各値は、分光濃度計などにより測定することができる。
【００２４】
このように、本発明の非水電解質電池は、電池の組み立て工程において不良品を検知しやすい構成とすることで、信頼性の向上を達成している。
【００２５】
また、架橋型ポリフェニレンスルフィド樹脂は、強度が大きく耐熱性および耐湿性にも優れるため、本発明の非水電解質電池は、第１の態様、第２の態様のいずれにおいても、これを含む樹脂組成物によって構成されたガスケットを使用することで、良好な封止性（特に高温下での封止性）の確保も可能としている。
【００２６】
架橋型ポリフェニレンスルフィド樹脂とは、２次元または３次元の架橋構造を有するポリフェニレンスルフィドであり、例えば、ポリフェニレンスルフィドの製造工程中において、ポリフェニレンスルフィドを重合した後、酸素存在下で、例えば２００〜２５０℃で熱処理を施すことによって架橋構造を形成する方法で得られるものである。
【００２７】
架橋型ポリフェニレンスルフィド樹脂組成物は、架橋型ポリフェニレンスルフィド樹脂のみを含有していてもよいが、架橋型ポリフェニレンスルフィド樹脂と共に他の成分を、樹脂組成物の耐熱性や耐湿性を損なわい範囲であり、かつＬ＊ａ＊ｂ＊色空間における明度Ｌ＊の値に大きな影響を与えない範囲で含有していてもよい。
【００２８】
架橋型ポリフェニレンスルフィド樹脂組成物における架橋型ポリフェニレンスルフィド樹脂の含有量は、架橋型ポリフェニレンスルフィド樹脂の使用によるガスケットの強度や耐熱性、耐湿性を良好に確保する観点から、９０質量％以上であることが好ましい。なお、架橋型ポリフェニレンスルフィド樹脂組成物は、架橋型ポリフェニレンスルフィド樹脂のみで構成してもよいため、架橋型ポリフェニレンスルフィド樹脂組成物における架橋型ポリフェニレンスルフィド樹脂の含有量の上限値は１００質量％であるが、他の成分も添加する場合には、その使用による効果を良好に確保する観点から、架橋型ポリフェニレンスルフィド樹脂の含有量を９９質量％以下とすることが好ましい。
【００２９】
架橋型ポリフェニレンスルフィド樹脂組成物に添加可能な、架橋型ポリフェニレンスルフィド樹脂以外の成分としては、例えば、ポリオレフィン系エラストマーやフィラー材（無機粒子など）が挙げられる。架橋型ポリフェニレンスルフィド樹脂組成物がポリオレフィン系エラストマーも含有する場合には、樹脂組成物の柔軟性が向上するため、これによって構成されたガスケットを使用することで、非水電解質電池の封止性をより高めることができる。
【００３０】
架橋型ポリフェニレンスルフィド樹脂組成物にポリオレフィン系エラストマーを含有させる場合、カルボン酸基、アミド基、エポキシ基などの官能基を持った変性オレフィン系共重合体や、エチレンと炭素数が３〜２０のα−オレフィンとの共重合体が例示され、その含有量は、ポリオレフィン系エラストマーの使用による効果を良好に確保する観点から、１質量％以上であることが好ましい。ただし、架橋型ポリフェニレンスルフィド樹脂組成物中のポリオレフィン系エラストマーの量が多すぎると、樹脂組成物の水分透過性が高くなって、ガスケットの耐湿性が低下する虞がある。よって、架橋型ポリフェニレンスルフィド樹脂組成物におけるポリオレフィン系エラストマーの含有量は、２０質量％以下であることが好ましく、１０質量％以下であることがより好ましい。
【００３１】
架橋型ポリフェニレンスルフィド樹脂組成物には、例えばポリオレフィン系エラストマーを含有するものも含めて、市販品が存在しており、これを入手してガスケットの製造に使用することができる。
【００３２】
ガスケットは、架橋型ポリフェニレンスルフィド樹脂組成物を射出成形などすることによって形成できる。
【００３３】
ガスケットは、その平均表面粗さＲａが５μｍ以下であることが好ましく、この場合は、外装缶および封口板との密着性がより向上するため、非水電解質電池の封止性がさらに良好となる。
【００３４】
本明細書でいうガスケットの平均表面粗さＲａとは、ＪＩＳ  Ｂ  ０６０１に規定の算術平均粗さであり、具体的には、共焦点レーザー顕微鏡（レーザテック株式会社製「リアルタイム走査型レーザ顕微鏡  １ＬＭ−２１Ｄ」）を用い、５０倍の倍率で９０μｍ×９０μｍの視野を３視野観察し、視野毎に９００×９００ピクセルで測定して各点の平均線からの絶対値を算術平均することにより求められる各視野の数値を、更に算術平均して求められる値である。
【００３５】
本発明の非水電解質電池は、一次電池（非水電解質一次電池）としての形態を取ることもでき、また、二次電池（非水電解質二次電池）としての形態を取ることも可能である。
【００３６】
非水電解質電池の正極には、正極には、正極活物質、導電助剤およびバインダを含有する正極合剤をペレット状に成形した正極合剤成形体や、前記正極合剤で形成された正極合剤層を集電体の表面に形成した構造のものが使用できる。
【００３７】
正極活物質としては、二酸化マンガン；バナジウム酸化物、ニオブ酸化物、チタン酸化物、二硫化鉄などの硫化物；フッ化黒鉛；ＬｉｘＭｎ３Ｏ６（０＜ｘ＜２）、ＬｉｘＭｎＯ２（０＜ｘ＜１）などのリチウム含有マンガン酸化物、ＬｉｘＴｉ５／３Ｏ４（４／３≦ｘ＜７／３）、ＬｉＭｎ２Ｏ４やその元素の一部を他元素で置換したスピネル構造の複合酸化物、Ｌｉ１＋ｘＭ１Ｏ２（−０．１＜ｘ＜０．１、Ｍ１：Ｃｏ、Ｎｉ、Ｍｎ、Ａｌ、Ｍｇなど）で表される層状構造のリチウム含有複合酸化物、ＬｉＭ２ＰＯ４（Ｍ２：Ｃｏ、Ｎｉ、Ｍｎ、Ｆｅなど）で表されるオリビン型化合物などの各種リチウム含有複合酸化物；などが挙げられる。
【００３８】
前記層状構造のリチウム含有複合酸化物としては、ＬｉＣｏＯ２などのコバルト酸リチウムやＬｉＮｉ１−ａＣｏａ−ｂＡｌｂＯ２（０．１≦ａ≦０．３、０．０１≦ｂ≦０．２）などの他、少なくともＣｏ、ＮｉおよびＭｎを含む酸化物（ＬｉＭｎ１／３Ｎｉ１／３Ｃｏ１／３Ｏ２、ＬｉＭｎ５／１２Ｎｉ５／１２Ｃｏ１／６Ｏ２、ＬｉＮｉ３／５Ｍｎ１／５Ｃｏ１／５Ｏ２など）などが例示できる。
【００３９】
正極合剤に係る導電助剤には、例えば、アセチレンブラック；ケッチェンブラック；チャンネルブラック、ファーネスブラック、ランプブラック、サーマルブラックなどのカーボンブラック類；炭素繊維；などの炭素材料の他、金属繊維などの導電性繊維類；フッ化カーボン；銅、ニッケルなどの金属粉末類；ポリフェニレン誘導体などの有機導電性材料；などを用いることができる。
【００４０】
正極合剤に係るバインダとしては、例えば、ポリフッ化ビニリデン（ＰＶＤＦ）、ポリテトラフルオロエチレン（ＰＴＦＥ）、スチレンブタジエンゴム（ＳＢＲ）、カルボキシメチルセルロース（ＣＭＣ）、ポリビニルピロリドン（ＰＶＰ）などが挙げられる。
【００４１】
正極は、正極合剤成形体の場合には、例えば、正極活物質、導電助剤およびバインダなどを混合して調製した正極合剤を所定の形状に加圧成形することで製造することができる。
【００４２】
また、正極合剤層と集電体とを有する形態の正極の場合には、例えば、正極活物質、導電助剤およびバインダなどを水またはＮ−メチル−２−ピロリドン（ＮＭＰ）などの有機溶媒に分散させて正極合剤含有組成物（スラリー、ペーストなど）を調製し（バインダは溶媒に溶解していてもよい）、これを集電体上に塗布し乾燥し、必要に応じてカレンダ処理などのプレス処理を施す工程を経て製造することができる。
【００４３】
ただし、正極は、前記の各方法で製造されたものに限定されず、他の方法で製造したものであってもよい。
【００４４】
正極に係る正極合剤中の組成としては、正極活物質の量が８０〜９８質量％であることが好ましく、導電助剤の含有量が１．５〜１０質量％であることが好ましく、バインダの含有量が０．５〜１０質量％であることが好ましい。
【００４５】
正極合剤成形体の場合、その厚みは、０．１５〜４ｍｍであることが好ましい。他方、正極合剤層と集電体とを有する形態の正極の場合、正極合剤層の厚み（集電体の片面あたりの厚み）は、３０〜３００μｍであることが好ましい。
【００４６】
正極に集電体を用いる場合には、その集電体としては、例えば、ＳＵＳ３１６、ＳＵＳ４３０、ＳＵＳ４４４などのステンレス鋼；アルミニウムやアルミニウム合金；を素材とするものが挙げられ、その形態としては、平織り金網、エキスパンドメタル、ラス網、パンチングメタル、金属発泡体、箔（板）などが例示できる。集電体の厚みは、例えば、０．０５〜０．２ｍｍであることが好ましい。
【００４７】
非水電解質電池の負極には、負極活物質およびバインダなどを含有する負極合剤層を集電体上に形成した構造のものや、負極活物質となる金属箔などをそのまま用いたもの、更には、負極活物質となる金属箔と集電体とを積層した構造のものなどを使用することができる。
【００４８】
非水電解質電池が一次電池の場合の負極活物質としては、金属リチウム、リチウム合金（リチウム−アルミニウム合金）などが挙げられる。
【００４９】
また、非水電解質電池が二次電池の場合の負極活物質としては、金属リチウム、リチウム合金（リチウム−アルミニウム合金）などのほか、黒鉛、熱分解炭素類、コークス類、ガラス状炭素、有機高分子化合物の焼成体、メソカーボンマイクロビーズ、炭素繊維、活性炭などの炭素材料；Ｓｉ、Ｓｎなどのリチウムとの合金化が可能な元素を含む合金；ＳｉやＳｎの酸化物：などが挙げられる。
【００５０】
負極合剤層を有する負極の場合のバインダには、正極合剤に係るバインダとして先に例示した各種バインダと同じものを用いることができる。また、負極合剤層には導電助剤を含有させてもよく、その場合の導電助剤としては、正極合剤に係る導電助剤として先に例示した各種導電助剤と同じものを用いることができる。
【００５１】
負極合剤層と集電体とを有する形態の負極の場合、例えば、負極活物質およびバインダ、更には必要に応じて導電助剤などを水またはＮＭＰなどの有機溶媒に分散させて負極合剤含有組成物（スラリー、ペーストなど）を調製し（バインダは溶媒に溶解していてもよい）、これを集電体上に塗布し乾燥し、必要に応じてカレンダ処理などのプレス処理を施す工程を経て製造することができる。
【００５２】
ただし、負極は、前記の各方法で製造されたものに限定されず、他の方法で製造したものであってもよい。
【００５３】
負極合剤層の組成としては、例えば、負極活物質の含有量が７０〜９９質量％であることが好ましく、バインダの含有量が１〜３０質量％であることが好ましい。また、導電助剤を使用する場合には、負極合剤層における導電助剤の含有量は、１〜２０質量％であることが好ましい。更に、負極合剤層の厚み（集電体の片面あたりの厚み）は、１〜１００μｍであることが好ましい。
【００５４】
負極の集電体には、例えば、銅、ステンレス鋼、ニッケル、チタンまたはそれらの合金などからなる箔、パンチドメタル、エキスパンドメタル、網などを用い得るが、通常、厚みが５〜３０μｍの銅箔が好適に用いられる。
【００５５】
非水電解質電池のセパレータには、樹脂製の微多孔膜（微孔性フィルム）や不織布を好適に用いることができる。
【００５６】
セパレータを構成する樹脂は、ポリエチレン（ＰＥ）やポリプロピレン（ＰＰ）などのポリオレフィンであることが好ましい。ポリオレフィン製のセパレータであれば、Ｌ＊ａ＊ｂ＊色空間における明度Ｌ＊の値が、例えば８６以上であるため、ガスケットを構成する架橋型ポリフェニレンスルフィド樹脂組成物の明度Ｌ＊が比較的大きく、目視や画像検査によるガスケットとの識別がより容易となる。
【００５７】
セパレータが微多孔膜である場合の厚みは、１０〜３０μｍであることが好ましく、不織布である場合の厚みは、２０〜５００μｍであることが好ましい。
【００５８】
非水電解質電池の非水電解質には、例えば、リチウム塩を有機溶媒に溶解させた溶液（非水電解液）が使用される。この場合のリチウム塩としては、ＬｉＣｌＯ４、ＬｉＰＦ６、ＬｉＢＦ４、ＬｉＡｓＦ６、ＬｉＳｂＦ６などの無機リチウム塩；ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２〔ここでＲｆはフルオロアルキル基〕などの有機リチウム塩；などが挙げられる。
【００５９】
また、非水電解液に係る有機溶媒としては、エチレンカーボネート、プロピレンカーボネート、ブチレンカーボネート、ビニレンカーボネートなどの環状カーボネート；ジメチルカーボネート、ジエチルカーボネート、メチルエチルカーボネートなどの鎖状カーボネート；プロピオン酸メチルなどの鎖状エステル；γ−ブチロラクトンといった環状エステル；ジメトキシエタン、ジエチルエーテル、１，３−ジオキソラン、ジグライム、トリグライム、テトラグライムなどの鎖状エーテル；ジオキサン、テトラヒドロフラン、２−メチルテトラヒドロフランなどの環状エーテル；アセトニトリル、プロピオニトリル、メトキシプロピオニトリルといったニトリル類；エチレングリコールサルファイトなどの亜硫酸エステル類；などが挙げられ、これらを１種単独で用いてもよく、２種以上を併用しても構わない。なお、より良好な特性の電池とするためには、エチレンカーボネートと鎖状カーボネートの混合溶媒など、高い導電率を得ることができる組み合わせで用いることが望ましい。
【００６０】
また、これらの非水電解液に安全性や充放電サイクル性、高温貯蔵性といった特性を向上させる目的で、ビニレンカーボネート類、１，３−プロパンサルトン、ジフェニルジスルフィド、シクロヘキシルベンゼン、ビフェニル、フルオロベンゼン、ｔ−ブチルベンゼンなどの添加剤を適宜加えることもできる。
【００６１】
リチウム塩の非水電解液中の濃度としては、０．５〜１．５ｍｏｌ／ｌとすることが好ましく、０．９〜１．２５ｍｏｌ／ｌとすることがより好ましい。
【００６２】
また、非水電解液は、公知のポリマーなどのゲル化剤を用いてゲル状（ゲル状電解質）としてもよい。
【００６３】
また、非水電解液に代えて、ポリマー電解質や固体電解質を非水電解質として用いることもできる。
【００６４】
非水電解質電池の平面視での形状は、円形でもよく、四角形（正方形・長方形）などの多角形であってもよい。また、多角形の場合には、その角を曲線状としていてもよい。
【００６５】
本発明の非水電解質電池は、従来から知られている非水電解質電池（一次電池または二次電池）と同様の用途に適用することができる。
【実施例】
【００６６】
以下、実施例に基づいて本発明を詳細に述べる。ただし、下記実施例は、本発明を制限するものではない。
【００６７】
（実施例１）
正極活物質である二酸化マンガンと、導電助剤であるカーボンブラックと、バインダであるＰＴＦＥとを、９３：３：４の質量比で混合して調製した正極合剤を成形して、直径１６ｍｍ、厚み１．８ｍｍの正極（正極合剤成形体）を得た。
【００６８】
また、負極を構成するための前駆体として、厚みが０．６ｍｍのリチウム箔の片面に、厚みが１０μｍのアルミニウム箔を圧着し、これを直径１６ｍｍの円形に打ち抜いて、リチウム層とアルミニウム層の積層体を得た。
【００６９】
次に、プロピレンカーボネートと１，２−ジメトキシエタンとを、体積比１：１で混合した混合溶媒に、ＬｉＣｌＯ４を０．５ｍｏｌ／ｌの濃度で溶解させ、更に１，３−プロパンスルトン１質量％を添加して非水電解液を調製した。
【００７０】
前記の正極と、リチウム層とアルミニウム層の積層体と、非水電解液とを使用し、ガスケットには、架橋型ポリフェニレンスルフィド樹脂１００質量部と、エチレンとグリシジルメタクリレートとの共重合体（質量比は８８：１２）７質量部とで構成された樹脂組成物（ポリマーアロイ）により作製された環状ガスケット（平均表面粗さ：０．６μｍ）を使用し、セパレータにＰＰＳ製の不織布（厚み４００μｍ）を使用して、以下の手順でコイン形非水電解液一次電池を組み立てた。
【００７１】
まず、ガスケットを封口板に装着した後、負極を構成するための前記積層体を、リチウム層が封口板に接するようにして前記封口板の内底面に載置し、さらに、前記セパレータを前記積層体の上に配置した。この時、セパレータが配置された前記封口板全体の画像データをカメラにより取り込み、前記画像データからガスケットとセパレータの位置を判断し、セパレータの位置がガスケットに対して一定以上ずれているものを検知するようにし、セパレータが所定の位置に配置されていない封口板を分別し、セパレータが正しく配置されている封口板のみを用いて電池が組み立てられるよう組み立て装置を構成した。
【００７２】
選別された封口板のセパレータの上に前記正極（合剤成形体）を載置し、さらに前記非水電解液を注入した後、外装缶を上から被せてかしめ封口を行うことにより、図１に示す構造で、直径２０ｍｍ、高さ３．２ｍｍのコイン形非水電解液一次電池を組み立てた。
【００７３】
なお、前記の組み立て工程において、前記リチウム層とアルミニウム層の積層体が非水電解液と接触することにより、電池内でアルミニウム層がリチウムと反応して、表面にリチウム−アルミニウム合金層を有する負極が形成された。
【００７４】
また、前記ガスケットを構成する樹脂組成物の板を３枚作製し、エックスライト社製反射分光濃度計（Ｘ−ｒｉｔｅ  ９３９）を用いて前記樹脂組成物の明度Ｌ＊を測定した。
【００７５】
白色基準板および黒色基準版による校正を行った後、測定スポットサイズ：３．４ｍｍの測定径にて明度Ｌ＊を測定しその平均値を求めたところ、それぞれの板の明度Ｌ＊の平均は６５．０となった。
【００７６】
また、前記セパレータについても、そのまま測定試料とし、同様にして３枚のセパレータの明度Ｌ＊を測定して平均値を求めたところ、セパレータの明度Ｌ＊の平均は８９．０となり、前記ガスケットを構成する樹脂組成物と前記セパレータとの明度Ｌ＊の差は２４．０となった。
【００７７】
（比較例１）
ガスケットとして、直鎖状のポリフェニレンサルファイド樹脂により構成された環状ガスケット（平均表面粗さ：０．６μｍ）を用いた。実施例１と同様にして、前記ガスケットを構成する樹脂組成物の明度Ｌ＊を測定したところ７８．３となり、セパレータとの明度Ｌ＊の差は１０．７であった。以下、実施例１と同様にしてコイン形非水電解液一次電池を組み立てようとしところ、ガスケットとセパレータとの明度の差が小さく、セパレータの位置を正しく検知できなかった。
【００７８】
そのため、拡大鏡を用い目視でセパレータの位置を判断し、セパレータが正しく配置されている封口板を選別してコイン形非水電解液一次電池を組み立てた。
【００７９】
実施例１および比較例１の電池を、１００℃の恒温槽中で７５日間保持し、貯蔵後に取り出して放冷させ、室温まで冷却した電池に１ｋＨｚの交流を印加して電池の内部抵抗を測定した。あらかじめ高温貯蔵前の電池についても内部抵抗を測定しておき、高温貯蔵前後での内部抵抗の上昇の程度によりガスケットの封止性を評価した。
【００８０】
また、実施例１および比較例１の電池を、１００℃の恒温槽中で７５日間保持し、貯蔵後に取り出して放冷させ、室温まで冷却した電池に４００Ωの放電抵抗を接続して放電させ、放電開始から１秒後の電池の閉回路電圧（ＣＣＶ）を測定した。高温貯蔵後の電池の放電電圧によりガスケットの封止性を評価した。
【００８１】
前記測定結果を表１に示す。
【００８２】
【表１】
2020198232.tif 000003
【００８３】
表１に示す結果から、架橋型ポリフェニレンスルフィド樹脂組成物で構成されたガスケットを用いた実施例１の電池は、高温貯蔵後においても、従来の直鎖状のポリフェニレンサルファイド樹脂組成物で構成されたガスケットを用いた比較例１の電池と同等の優れた特性を示しており、優れた封止性を有することが確認された。
【符号の説明】
【００８４】
１      非水電解質電池
２      正極
３      負極
４      セパレータ
５      外装缶
６      封口板
７      ガスケット
【図１】
2020198232.tif 000004